(57)【要約】【課題】導電パターンをなす導電性細線が観察者に視認されることを抑制し、透過率が高い透明導電性基板を提供する。【解決手段】本発明の透明導電性基板１０は、第一の透明基材２０および第二の透明基材５０と、これら２つの透明基材の間に設けられた複数の導電性細線３０と、を備え、導電性細線３０の線幅の平均値が５．２μｍ以下、隣り合う導電性細線３０間の間隔が、導電性細線３０の線幅の平均値の２４倍以上、導電性細線３０の線幅の最大値と最小値の差が１．３μｍ以下である。【選択図】図１
2018169974.tif 000002
【特許請求の範囲】
【請求項１】
一対の透明基材と、該一対の透明基材の間に設けられた複数の導電性細線と、を備え、
前記導電性細線の線幅の平均値が５．２μｍ以下、
隣り合う前記導電性細線間の間隔が前記線幅の平均値の２４倍以上、
前記導電性細線の線幅の最大値と最小値の差が１．３μｍ以下であることを特徴とする透明導電性基板。
【発明の詳細な説明】
【技術分野】
【０００１】
本発明は、透明導電性基板に関する。
【背景技術】
【０００２】
今日、入力手段として、タッチパネル装置が広く用いられている。
容量結合方式のタッチパネルは、位置を検知されるべき外部導体（典型的には、指）が、誘電体を介してタッチパネルに接触（あるいは接近）する際、新たに寄生容量が発生する。この寄生容量に起因する静電容量の変化に基づいて、タッチパネル上における外部導体の位置が検出される。このような投影型容量結合方式のタッチパネルは、例えば、透明基材と、透明基材上に設けられた複数の導電性細線からなる導電パターンと、を備えた透視性電極を含んでいる。導電パターンは、例えば、透光性および導電性を有するＩＴＯ（Ｉｎｄｉｕｍ  Ｔｉｎ  Ｏｘｉｄｅ、酸化インジウムスズ）からなる透明導電材料から構成される。
また、導電パターンの電気抵抗値を低くし、これによってタッチ位置の検出精度を向上させるために、導電パターンを構成する材料として、透明導電材料よりも高い導電性を有する銀や銅等の金属材料を用いることが提案されている（例えば、特許文献１参照）。
【先行技術文献】
【特許文献】
【０００３】
【特許文献１】特開２０１３−１６９７１２号公報
【発明の概要】
【発明が解決しようとする課題】
【０００４】
しかしながら、金属材料は、高い導電性を有する一方で不透明であるため、導電性細線のパターン形状によっては、表示装置からの映像光の視認性が妨げられることがあった。
【０００５】
本発明は、上記事情に鑑みてなされたものであって、導電パターンをなす導電性細線が観察者に視認されることを抑制し、透過率が高い透明導電性基板を提供することを目的とする。
【課題を解決するための手段】
【０００６】
本発明の透明導電性基板は、一対の透明基材と、該一対の透明基材の間に設けられた複数の導電性細線と、を備え、前記導電性細線の線幅の平均値が５．２μｍ以下、隣り合う前記導電性細線間の間隔が前記線幅の平均値の２４倍以上、前記導電性細線の線幅の最大値と最小値の差が１．３μｍ以下であることを特徴とする。
【発明の効果】
【０００７】
本発明によれば、導電パターンをなす導電性細線が観察者に視認されることを抑制し、透過率が高い透明導電性基板を提供することができる。
【図面の簡単な説明】
【０００８】
【図１】実施形態における透明導電性基板を示す概略図であり、（ａ）は平面図、（ｂ）は（ａ）のＡ−Ａ線に沿う断面図である。
【図２】実施形態における透明導電性基板の一部を示す平面図である。
【図３】中央線の第１の変形例を示す図である。
【図４】中央線の第２の変形例を示す図である。
【図５】実施例および比較例において、透明導電性基板の透過率を測定する箇所を示す図である。
【発明を実施するための形態】
【０００９】
本発明の透明導電性基板の実施の形態について説明する。
なお、本実施の形態は、発明の趣旨をより良く理解させるために具体的に説明するものであり、特に指定のない限り、本発明を限定するものではない。
【００１０】
［透明導電性基板］
本実施形態の透明導電性基板は、一対の透明基材と、該一対の透明基材の間に設けられた複数の導電性細線と、を備え、前記導電性細線の線幅の平均値が５．２μｍ以下、隣り合う前記導電性細線間の間隔が前記線幅の平均値の２４倍以上、前記導電性細線の線幅の最大値と最小値の差が１．３μｍ以下である。
【００１１】
以下、図面を参照して、本実施形態の透明導電性基板を具体的に説明する。
図１は、本実施形態の透明導電性基板を示す概略図であり、（ａ）は平面図、（ｂ）は（ａ）のＡ−Ａ線に沿う断面図である。
図１に示すように、本実施形態の透明導電性基板１０は、第一の透明基材２０と、第一の透明基材２０の一方の主面２０ａに並列に形成された複数の導電性細線３０と、導電性細線３０上に、透明な接着層４０を介して積層された第二の透明基材５０とから概略構成されている。
すなわち、透明導電性基板１０は、第一の透明基材２０と第二の透明基材５０との間に、複数の導電性細線３０を備えた積層構造をなしている。
【００１２】
図１では、第一の透明基材２０の一方の主面２０ａにおいて、複数の導電性細線３０Ａ，３０Ｂ，３０Ｃ，３０Ｄ，３０Ｅが並列に形成された状態を示している。また、導電性細線３０Ｅは、外部電極と接続するための電極タブ３１を有する。
【００１３】
本実施形態の透明導電性基板１０において、複数の導電性細線３０の線幅の平均値が５．２μｍ以下であり、５．１μｍ以下であることが好ましく、３．８μｍ〜５．０μｍであることがより好ましい。
導電性細線３０の線幅は、導電性細線３０の延在する方向と直交する方向の長さである。
導電性細線３０の線幅の平均値が５．２μｍを超えると、隣り合う複数の導電性細線３０が１本の線のように視認され易くなり、導電性細線３０の骨見え性が悪くなるとともに、透明導電性基板１０の透過率が低下する。また、導電性細線３０の線幅の平均値が３．８μｍ未満では、導電性細線３０が断線しやすくなる。
【００１４】
本実施形態の透明導電性基板１０では、隣り合う導電性細線３０間の間隔（ピッチ）、例えば、図１において、導電性細線３０Ａと導電性細線３０Ｂの間隔Ｐ１が、導電性細線３０の線幅の平均値の２４倍以上であり、２５倍以上であることが好ましい。
【００１５】
隣り合う導電性細線３０間の間隔が、導電性細線３０の線幅の平均値の２４倍未満では、透明導電性基板１０の透過率が低下する。
【００１６】
本実施形態の透明導電性基板１０では、複数の導電性細線３０の線幅の最大値と最小値の差が１．３μｍ以下であり、１．２μｍ以下であることが好ましい。例えば、複数の導電性細線３０のうち、隣り合う導電性細線３０Ａと導電性細線３０Ｂにおいて、導電性細線３０Ａの線幅が最大であり、導電性細線３０Ｂの線幅が最小である場合、導電性細線３０Ａの線幅Ｗ１と導電性細線３０Ｂの線幅Ｗ２との差が１．３μｍ以下であり、１．２μｍ以下であることが好ましい。
なお、それぞれの導電性細線３０は、その長手方向において、線幅に１μｍ以下のばらつきがある。そのため、それぞれの導電性細線３０の線幅の最大値は、その導電性細線３０の線幅が最大となる部分の長さである。また、それぞれの導電性細線３０の線幅の最小値は、その導電性細線３０の線幅が最小となる部分の長さである。
【００１７】
導電性細線３０の線幅の最大値と最小値の差が１．３μｍを超えると、隣り合う複数の導電性細線３０が１本の線のように視認され易くなり、導電性細線３０の骨見え性が悪くなる。
【００１８】
また、本実施形態の透明導電性基板１０では、隣り合う導電性細線３０Ａの線幅と導電性細線３０Ｂの線幅との差が１．３μｍ以下、隣り合う導電性細線３０Ｂの線幅と導電性細線３０Ｃの線幅との差が１．３μｍ以下、隣り合う導電性細線３０Ｃの線幅と導電性細線３０Ｄの線幅との差が１．３μｍ以下、隣り合う導電性細線３０Ｄの線幅と導電性細線３０Ｅの線幅との差が１．３μｍ以下であることが好ましい。
【００１９】
本実施形態の透明導電性基板１０の厚さ方向の可視光（波長３８０ｎｍ〜７５０ｎｍ）の透過率は、可視光の全波長範囲において、８５％以上であることが好ましく、８６％以上であることがより好ましい。
【００２０】
第一の透明基材２０は、フィルム状またはシート状であることが好ましい。第一の透明基材２０は、光透過性を有する透明基材である。第一の透明基材２０の厚さ方向の可視光（波長３８０ｎｍ〜７５０ｎｍ）の透過率は、可視光の全波長範囲において、８５％以上であることが好ましく、８６％以上であることがより好ましい。
【００２１】
第一の透明基材２０の材質としては、例えば、ポリチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）、ポリビニルアルコール（Ｐｏｌｙｖｉｎｙｌ  ａｌｃｏｈｏｌ；ＰＶＡ）、ポリイミド（Ｐｏｌｙｉｍｉｄｅ；ＰＩ）、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラス等が挙げられる。
また、第一の透明基材２０に対する導電性細線３０の接着性を高めるために、第一の透明基材２０の一方の主面２０ａに高周波処理またはプライマー（Ｐｒｉｍｅｒ）処理を施してもよい。
基材２０の構成材料に合成樹脂が含まれる場合、第一の透明基材２０は合成樹脂の成形体であることが好ましい。
【００２２】
第一の透明基材２０の厚さは、０．５μｍ〜５０００μｍであることが好ましく、１μｍ〜３０００μｍであることがより好ましい。第一の透明基材２０の厚さが前記下限値以上であることで、導電性細線３０の構造をより安定して維持できる。一方、第一の透明基材２０の厚さが前記上限値以下であることで、導電性細線３０形成時の第一の透明基材２０の取り扱い性がより良好となる。
【００２３】
第一の透明基材２０は、単層からなるものでもよいし、２層以上の複数層からなるものでもよい。第一の透明基材２０が複数層からなる場合、これら複数層は、互いに同一でも異なっていてもよく、これら複数層の組み合わせは特に限定されない。
なお、本明細書においては、第一の透明基材２０の場合に限らず、「複数層が互いに同一でも異なっていてもよい」とは、「全ての層が同一であってもよいし、全ての層が異なっていてもよく、一部の層のみが同一であってもよい」ことを意味し、さらに「複数層が互いに異なる」とは、「各層の構成材料および厚さの少なくとも一方が互いに異なる」ことを意味する。
第一の透明基材２０が複数層からなる場合には、各層の合計の厚さが、上記の好ましい第一の透明基材２０の厚さとなるようにするとよい。
【００２４】
第一の透明基材２０が例えば、厚さ１００μｍ〜５００μｍ程度のフィルム状である場合には、透明導電性基板１０は、この第一の透明基材２０の他方の主面２０ｂ、すなわち、導電性細線３０の形成面とは反対側の面に、粘着剤層を備えていてもよい。
前記粘着剤層には、例えば、ガラス、プラスチック等からなる透明基材（図示略）を貼り合わせてもよい。
【００２５】
第一の透明基材２０は、公知の方法で製造できる。例えば、合成樹脂を含有する第一の透明基材２０は、合成樹脂を含有する樹脂組成物を成形することで製造できる。また、市販品の第一の透明基材２０を用いてもよい。
【００２６】
図１に示すように、導電性細線３０は、第一の透明基材２０の一方の主面２０ａに線状に形成されている。
導電性細線３０の長さ方向は、導電性細線３０の延在方向であって、図１に示すＹ方向である。導電性細線３０は、例えば、直線的に延在している。導電性細線３０の幅方向は、第一の透明基材２０の一方の主面２０ａに沿う面内において導電性細線３０の長さ方向に対して直交する方向であって、図１に示すＸ方向である。
【００２７】
導電性細線３０の中央線αは、例えば、導電性細線３０の長さ方向にわたって、導電性細線３０の幅方向の中央を通る線である。導電性細線３０の中央線αから一方の側縁３０ａ（第一側縁）までの幅方向の距離と、中央線αから他方の側縁３０ｂ（第二側縁）までの幅方向の距離とは等しい。本実施形態では、中央線αは直線である。
【００２８】
隣り合う微細配線３０の間隔（例えば、微細配線３０Ａと微細配線３０Ｂの間隔（ピッチ））Ｐ１は、目的に応じて任意に設定できるが、例えば、透明導電性基板１０を電磁波シールド、タッチパネル等の部材として利用する場合には、複数の微細配線３０の線幅の平均値の２４倍以上であり、２５倍以上であることが好ましい。具体的には、９１．２μｍ〜３２０μｍであることが好ましく、９１．２μｍ〜２６０μｍであることがより好ましい。ピッチＰ１は、全て同じでもよいし、全て異なっていてもよく、一部のみ異なっていてもよい。
【００２９】
微細配線３０の線幅は、３．８μｍ〜５．２μｍであることが好ましく、３．８μｍ〜５．０μｍであることがより好ましい。
微細配線３０の厚さは、０．０３μｍ〜２．０μｍであることが好ましく、０．０５μｍ〜１．０μｍであることがより好ましい。
【００３０】
図１に示すように、透明導電性基板１０は、第一の透明基材２０の一方の主面２０ａに並列に形成された複数の導電性細線３０を有する。
また、図２に示すように、複数の導電性細線３０は、互いに平行な複数の直線状の第１の導電性細線３３と、互いに平行な複数の直線状の第２の導電性細線３４とを含んでいてもよい。
第１の導電性細線３３と第２の導電性細線３４とは互いに交差しており、全体として格子状（または網目状）に形成されている。第１の導電性細線３３と第２の導電性細線３４とが交差する角度は、例えば、９０°である。導電性細線３０は、メッシュ（Ｍｅｓｈ）構造（網目構造）をなす電極を構成する。なお、第１の導電性細線３３と第２の導電性細線３４とが交差する角度は、９０°に限定されない。
【００３１】
隣り合う導電性細線３０の間隔（ピッチ）Ｐ２は、上記の隣り合う導電性細線３０の間隔Ｐ１と同様である。
【００３２】
導電性細線３０の形成には、例えば、導電性のインクが用いられる。導電性のインクとしては、例えば、金属インク組成物、ポリマー型導電インク、市販の金属ペースト、金属ナノインク、金属錯体インク等が用いられる。特に、金属インク組成物が好ましい。
金属インク組成物としては、例えば、金属の形成材料が配合されてなる組成物が挙げられる。
前記金属の形成材料は、該当する金属原子（元素）を有し、分解等の構造変化によって金属を生じるものであればよい。このような金属の形成材料としては、例えば、金属塩、金属錯体、有機金属化合物（金属−炭素結合を有する化合物）等が挙げられる。前記金属塩および金属錯体は、有機基を有する金属化合物および有機基を有しない金属化合物のいずれであってもよい。なかでも金属の形成材料は、金属塩であることが好ましく、銀塩または銅塩であることがより好ましく、銀塩であることが特に好ましい。
【００３３】
金属の形成材料は、有機銀化合物であることが好ましい。
前記有機銀化合物は、１分子中に有機基および銀原子を有し、分解等の構造変化によって金属銀を生じる化合物である。このような有機銀化合物としては、例えば、有機酸の銀塩、有機銀錯体等が挙げられる。これらのなかでも、有機酸の銀塩が好ましく、カルボン酸銀（カルボン酸の銀塩）がより好ましい。
【００３４】
前記カルボン酸銀は、式「−ＣＯＯＡｇ」で表される基を有していれば特に限定されない。例えば、式「−ＣＯＯＡｇ」で表される基の数は１個のみでもよいし、２個以上でもよい。また、カルボン酸銀中の式「−ＣＯＯＡｇ」で表される基の位置も特に限定されない。
【００３５】
金属インク組成物における金属の形成材料は、１種のみでもよいし、２種以上でもよく、２種以上である場合、それらの組み合わせおよび比率は、任意に調節できる。
【００３６】
金属インク組成物は、金属の形成材料以外に、金属（単体金属または合金）が配合されてなる組成物であってもよい。配合される前記金属は、銀または銅であることが好ましく、銀であることがより好ましい。
【００３７】
配合される前記金属（単体金属または合金）は、粒子状または繊維状（チューブ状、ワイヤー状等）であることが好ましく、ナノ粒子またはナノワイヤーであることがより好ましく、銀ナノ粒子、銀ナノワイヤー、銅ナノ粒子または銅ナノワイヤーであることがさらに好ましく、銀ナノ粒子または銀ナノワイヤーであることが特に好ましい。
なお、本明細書において、「ナノ粒子」とは、粒径が１ｎｍ以上１０００ｎｍ未満、好ましくは１ｎｍ〜１００ｎｍである粒子を意味し、「ナノワイヤー」とは、幅が１ｎｍ以上１０００ｎｍ未満、好ましくは１ｎｍ〜１００ｎｍであるワイヤーを意味する。
【００３８】
金属インク組成物は、例えば、印刷法等の公知の方法で基材に付着させることができる。
前記印刷法としては、例えば、スクリーン印刷法、フレキソ印刷法、オフセット印刷法、ディップ式印刷法、インクジェット式印刷法、ディスペンサー式印刷法、ジェットディスペンサー式印刷法、グラビア印刷法、グラビアオフセット印刷法、パッド印刷法等が挙げられる。これらのなかでも、グラビアオフセット印刷法、スクリーン印刷法、フレキソ印刷法が好ましい。
【００３９】
金属インク組成物は、例えば、金属の形成材料として、下記一般式（１）で表わされるβ−ケトカルボン酸銀（以下、「β−ケトカルボン酸銀（１）」と略記することがある）が配合されてなるものが好ましい。このような金属インク組成物としては、例えば、β−ケトカルボン酸銀（１）、含窒素化合物、還元剤およびアセチレンアルコール（２）が配合されてなる銀インク組成物（Ａ１）が挙げられる。以下、各成分について、説明する。
【００４０】
＜β−ケトカルボン酸銀（１）＞
β−ケトカルボン酸銀（１）は、反応によって金属銀を形成する、金属銀の形成材料であり、一般式（１）で表される。
【００４１】
【化１】
2018169974.tif 000003
【００４２】
式（１）中、Ｒは１個以上の水素原子が置換基で置換されていてもよい炭素原子数１〜２０の脂肪族炭化水素基若しくはフェニル基、水酸基、アミノ基、または一般式「Ｒ１−ＣＹ１２−」、「ＣＹ１３−」、「Ｒ１−ＣＨＹ１−」、「Ｒ２Ｏ−」、「Ｒ５Ｒ４Ｎ−」、「（Ｒ３Ｏ）２ＣＹ１−」若しくは「Ｒ６−Ｃ（＝Ｏ）−ＣＹ１２−」で表される基である。
【００４３】
Ｒにおける炭素原子数１〜２０の脂肪族炭化水素基は、直鎖状、分岐鎖状および環状（脂肪族環式基）のいずれでもよく、環状である場合、単環状および多環状のいずれでもよい。また、前記脂肪族炭化水素基は、飽和脂肪族炭化水素基および不飽和脂肪族炭化水素基のいずれでもよい。そして、前記脂肪族炭化水素基は、炭素原子数が１〜１０であることが好ましく、１〜６であることがより好ましい。Ｒにおける好ましい前記脂肪族炭化水素基としては、例えば、アルキル基、アルケニル基、アルキニル基等が挙げられる。
【００４４】
Ｒにおける直鎖状または分枝鎖状の前記アルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、２−メチルブチル基、ｎ−ヘキシル基、１−メチルペンチル基、２−メチルペンチル基、３−メチルペンチル基、４−メチルペンチル基、１，１−ジメチルブチル基、２，２−ジメチルブチル基、３，３−ジメチルブチル基、２，３−ジメチルブチル基、１−エチルブチル基、２−エチルブチル基、３−エチルブチル基、１−エチル−１−メチルプロピル基、ｎ−ヘプチル基、１−メチルヘキシル基、２−メチルヘキシル基、３−メチルヘキシル基、４−メチルヘキシル基、５−メチルヘキシル基、１，１−ジメチルペンチル基、２，２−ジメチルペンチル基、２，３−ジメチルペンチル基、２，４−ジメチルペンチル基、３，３−ジメチルペンチル基、４，４−ジメチルペンチル基、１−エチルペンチル基、２−エチルペンチル基、３−エチルペンチル基、４−エチルペンチル基、２，２，３−トリメチルブチル基、１−プロピルブチル基、ｎ−オクチル基、イソオクチル基、１−メチルヘプチル基、２−メチルヘプチル基、３−メチルヘプチル基、４−メチルヘプチル基、５−メチルヘプチル基、１−エチルヘキシル基、２−エチルヘキシル基、３−エチルヘキシル基、４−エチルヘキシル基、５−エチルヘキシル基、１，１−ジメチルヘキシル基、２，２−ジメチルヘキシル基、３，３−ジメチルヘキシル基、４，４−ジメチルヘキシル基、５，５−ジメチルヘキシル基、１−プロピルペンチル基、２−プロピルペンチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基等が挙げられる。
Ｒにおける環状の前記アルキル基としては、例えば、シクロプロピル基、シクロブチル基、シクロペンチル基、シクロヘキシル基、シクロヘプチル基、シクロオクチル基、シクロノニル基、シクロデシル基、ノルボルニル基、イソボルニル基、１−アダマンチル基、２−アダマンチル基、トリシクロデシル基等が挙げられる。
【００４５】
Ｒにおける前記アルケニル基としては、例えば、ビニル基（エテニル基、−ＣＨ＝ＣＨ２）、アリル基（２−プロペニル基、−ＣＨ２−ＣＨ＝ＣＨ２）、１−プロペニル基（−ＣＨ＝ＣＨ−ＣＨ３）、イソプロペニル基（−Ｃ（ＣＨ３）＝ＣＨ２）、１−ブテニル基（−ＣＨ＝ＣＨ−ＣＨ２−ＣＨ３）、２−ブテニル基（−ＣＨ２−ＣＨ＝ＣＨ−ＣＨ３）、３−ブテニル基（−ＣＨ２−ＣＨ２−ＣＨ＝ＣＨ２）、シクロヘキセニル基、シクロペンテニル基等の、Ｒにおける前記アルキル基の炭素原子間の１個の単結合（Ｃ−Ｃ）が二重結合（Ｃ＝Ｃ）に置換された基が挙げられる。
Ｒにおける前記アルキニル基としては、例えば、エチニル基（−Ｃ≡ＣＨ）、プロパルギル基（−ＣＨ２−Ｃ≡ＣＨ）等の、Ｒにおける前記アルキル基の炭素原子間の１個の単結合（Ｃ−Ｃ）が三重結合（Ｃ≡Ｃ）に置換された基が挙げられる。
【００４６】
Ｒにおける炭素原子数１〜２０の脂肪族炭化水素基は、１個以上の水素原子が置換基で置換されていてもよく、好ましい前記置換基としては、例えば、フッ素原子、塩素原子、臭素原子等が挙げられる。また、置換基の数および位置は特に限定されない。そして、置換基の数が複数である場合、これら複数個の置換基は互いに同一でも異なっていてもよい。すなわち、全ての置換基が同一であってもよいし、全ての置換基が異なっていてもよく、一部の置換基のみが異なっていてもよい。
【００４７】
Ｒにおけるフェニル基は、１個以上の水素原子が置換基で置換されていてもよく、好ましい前記置換基としては、例えば、炭素原子数が１〜１６の飽和または不飽和の一価の脂肪族炭化水素基、前記脂肪族炭化水素基が酸素原子に結合してなる一価の基、フッ素原子、塩素原子、臭素原子、水酸基（−ＯＨ）、シアノ基（−Ｃ≡Ｎ）、フェノキシ基（−Ｏ−Ｃ６Ｈ５）等が挙げられ、置換基の数および位置は特に限定されない。そして、置換基の数が複数である場合、これら複数個の置換基は互いに同一でも異なっていてもよい。
置換基である前記脂肪族炭化水素基としては、例えば、炭素原子数が１〜１６である点以外は、Ｒにおける前記脂肪族炭化水素基と同様のものが挙げられる。
【００４８】
ＲにおけるＹ１は、それぞれ独立にフッ素原子、塩素原子、臭素原子または水素原子である。そして、一般式「Ｒ１−ＣＹ１２−」、「ＣＹ１３−」および「Ｒ６−Ｃ（＝Ｏ）−ＣＹ１２−」においては、それぞれ複数個のＹ１は、互いに同一でも異なっていてもよい。
【００４９】
ＲにおけるＲ１は、炭素原子数１〜１９の脂肪族炭化水素基またはフェニル基（Ｃ６Ｈ５−）であり、Ｒ１における前記脂肪族炭化水素基としては、炭素原子数が１〜１９である点以外は、Ｒにおける前記脂肪族炭化水素基と同様のものが挙げられる。
ＲにおけるＲ２は、炭素原子数１〜２０の脂肪族炭化水素基であり、例えば、Ｒにおける前記脂肪族炭化水素基と同様のものが挙げられる。
ＲにおけるＲ３は、炭素原子数１〜１６の脂肪族炭化水素基であり、例えば、炭素原子数が１〜１６である点以外は、Ｒにおける前記脂肪族炭化水素基と同様のものが挙げられる。
ＲにおけるＲ４およびＲ５は、それぞれ独立に炭素原子数１〜１８の脂肪族炭化水素基である。すなわち、Ｒ４およびＲ５は、互いに同一でも異なっていてもよく、例えば、炭素原子数が１〜１８である点以外は、Ｒにおける前記脂肪族炭化水素基と同様のものが挙げられる。
ＲにおけるＲ６は、炭素原子数１〜１９の脂肪族炭化水素基、水酸基または式「ＡｇＯ−」で表される基であり、Ｒ６における前記脂肪族炭化水素基としては、例えば、炭素原子数が１〜１９である点以外は、Ｒにおける前記脂肪族炭化水素基と同様のものが挙げられる。
【００５０】
Ｒは、上記の中でも、直鎖状若しくは分枝鎖状のアルキル基、一般式「Ｒ６−Ｃ（＝Ｏ）−ＣＹ１２−」で表される基、水酸基またはフェニル基であることが好ましい。そして、Ｒ６は、直鎖状若しくは分枝鎖状のアルキル基、水酸基または式「ＡｇＯ−」で表される基であることが好ましい。
【００５１】
一般式（１）において、Ｘ１はそれぞれ独立に水素原子、炭素原子数１〜２０の脂肪族炭化水素基、ハロゲン原子、１個以上の水素原子が置換基で置換されていてもよいフェニル基若しくはベンジル基（Ｃ６Ｈ５−ＣＨ２−）、シアノ基、Ｎ−フタロイル−３−アミノプロピル基、２−エトキシビニル基（Ｃ２Ｈ５−Ｏ−ＣＨ＝ＣＨ−）、または一般式「Ｒ７Ｏ−」、「Ｒ７Ｓ−」、「Ｒ７−Ｃ（＝Ｏ）−」若しくは「Ｒ７−Ｃ（＝Ｏ）−Ｏ−」で表される基である。
Ｘ１における炭素原子数１〜２０の脂肪族炭化水素基としては、例えば、Ｒにおける前記脂肪族炭化水素基と同様のものが挙げられる。
【００５２】
Ｘ１におけるハロゲン原子としては、例えば、フッ素原子、塩素原子、臭素原子、ヨウ素原子等が挙げられる。
Ｘ１におけるフェニル基およびベンジル基は、１個以上の水素原子が置換基で置換されていてもよく、好ましい前記置換基としては、例えば、ハロゲン原子（フッ素原子、塩素原子、臭素原子、ヨウ素原子）、ニトロ基（−ＮＯ２）等が挙げられ、置換基の数および位置は特に限定されない。そして、置換基の数が複数である場合、これら複数個の置換基は互いに同一でも異なっていてもよい。
【００５３】
Ｘ１におけるＲ７は、炭素原子数１〜１０の脂肪族炭化水素基、チエニル基（Ｃ４Ｈ３Ｓ−）、または１個以上の水素原子が置換基で置換されていてもよいフェニル基若しくはジフェニル基（ビフェニル基、Ｃ６Ｈ５−Ｃ６Ｈ４−）である。Ｒ７における前記脂肪族炭化水素基としては、例えば、炭素原子数が１〜１０である点以外は、Ｒにおける前記脂肪族炭化水素基と同様のものが挙げられる。また、Ｒ７におけるフェニル基およびジフェニル基の前記置換基としては、例えば、ハロゲン原子（フッ素原子、塩素原子、臭素原子、ヨウ素原子）等が挙げられ、置換基の数および位置は特に限定されない。そして、置換基の数が複数である場合、これら複数個の置換基は互いに同一でも異なっていてもよい。
Ｒ７がチエニル基またはジフェニル基である場合、これらの、Ｘ１において隣接する基または原子（酸素原子、硫黄原子、カルボニル基、カルボニルオキシ基）との結合位置は、特に限定されない。例えば、チエニル基は、２−チエニル基および３−チエニル基のいずれでもよい。
【００５４】
一般式（１）において、２個のＸ１は、２個のカルボニル基で挟まれた炭素原子と二重結合を介して１個の基として結合していてもよく、このようなものとしては、例えば、式「＝ＣＨ−Ｃ６Ｈ４−ＮＯ２」で表される基等が挙げられる。
【００５５】
Ｘ１は、上記の中でも、水素原子、直鎖状若しくは分枝鎖状のアルキル基、ベンジル基、または一般式「Ｒ７−Ｃ（＝Ｏ）−」で表される基であることが好ましく、少なくとも一方のＸ１が水素原子であることが好ましい。
【００５６】
β−ケトカルボン酸銀（１）は、２−メチルアセト酢酸銀（ＣＨ３−Ｃ（＝Ｏ）−ＣＨ（ＣＨ３）−Ｃ（＝Ｏ）−ＯＡｇ）、アセト酢酸銀（ＣＨ３−Ｃ（＝Ｏ）−ＣＨ２−Ｃ（＝Ｏ）−ＯＡｇ）、２−エチルアセト酢酸銀（ＣＨ３−Ｃ（＝Ｏ）−ＣＨ（ＣＨ２ＣＨ３）−Ｃ（＝Ｏ）−ＯＡｇ）、プロピオニル酢酸銀（ＣＨ３ＣＨ２−Ｃ（＝Ｏ）−ＣＨ２−Ｃ（＝Ｏ）−ＯＡｇ）、イソブチリル酢酸銀（（ＣＨ３）２ＣＨ−Ｃ（＝Ｏ）−ＣＨ２−Ｃ（＝Ｏ）−ＯＡｇ）、ピバロイル酢酸銀（（ＣＨ３）３Ｃ−Ｃ（＝Ｏ）−ＣＨ２−Ｃ（＝Ｏ）−ＯＡｇ）、カプロイル酢酸銀（ＣＨ３（ＣＨ２）３ＣＨ２−Ｃ（＝Ｏ）−ＣＨ２−Ｃ（＝Ｏ）−ＯＡｇ）、２−ｎ−ブチルアセト酢酸銀（ＣＨ３−Ｃ（＝Ｏ）−ＣＨ（ＣＨ２ＣＨ２ＣＨ２ＣＨ３）−Ｃ（＝Ｏ）−ＯＡｇ）、２−ベンジルアセト酢酸銀（ＣＨ３−Ｃ（＝Ｏ）−ＣＨ（ＣＨ２Ｃ６Ｈ５）−Ｃ（＝Ｏ）−ＯＡｇ）、ベンゾイル酢酸銀（Ｃ６Ｈ５−Ｃ（＝Ｏ）−ＣＨ２−Ｃ（＝Ｏ）−ＯＡｇ）、ピバロイルアセト酢酸銀（（ＣＨ３）３Ｃ−Ｃ（＝Ｏ）−ＣＨ２−Ｃ（＝Ｏ）−ＣＨ２−Ｃ（＝Ｏ）−ＯＡｇ）、イソブチリルアセト酢酸銀（（ＣＨ３）２ＣＨ−Ｃ（＝Ｏ）−ＣＨ２−Ｃ（＝Ｏ）−ＣＨ２−Ｃ（＝Ｏ）−ＯＡｇ）、２−アセチルピバロイル酢酸銀（（ＣＨ３）３Ｃ−Ｃ（＝Ｏ）−ＣＨ（−Ｃ（＝Ｏ）−ＣＨ３）−Ｃ（＝Ｏ）−ＯＡｇ）、２−アセチルイソブチリル酢酸銀（（ＣＨ３）２ＣＨ−Ｃ（＝Ｏ）−ＣＨ（−Ｃ（＝Ｏ）−ＣＨ３）−Ｃ（＝Ｏ）−ＯＡｇ）、またはアセトンジカルボン酸銀（ＡｇＯ−Ｃ（＝Ｏ）−ＣＨ２−Ｃ（＝Ｏ）−ＣＨ２−Ｃ（＝Ｏ）−ＯＡｇ）であることが好ましい。
【００５７】
β−ケトカルボン酸銀（１）は、乾燥処理や加熱（焼成）処理等の固化処理により形成された金属銀において、残存する原料や不純物の濃度をより低減できる。原料や不純物が少ない程、例えば、形成された金属銀同士の接触が良好となり、導通が容易となり、抵抗率が低下する。
【００５８】
β−ケトカルボン酸銀（１）は、後述するように、当該分野で公知の還元剤等を使用しなくても、好ましくは６０℃〜２１０℃、より好ましくは６０℃〜２００℃という低温で分解し、金属銀を形成することが可能である。
【００５９】
本発明において、β−ケトカルボン酸銀（１）は、１種を単独で用いてもよいし、２種以上を併用してもよく、２種以上を併用する場合、その組み合わせおよび比率は、任意に選択できる。
【００６０】
β−ケトカルボン酸銀（１）は、２−メチルアセト酢酸銀、アセト酢酸銀、２−エチルアセト酢酸銀、プロピオニル酢酸銀、イソブチリル酢酸銀、ピバロイル酢酸銀、カプロイル酢酸銀、２−ｎ−ブチルアセト酢酸銀、２−ベンジルアセト酢酸銀、ベンゾイル酢酸銀、ピバロイルアセト酢酸銀、イソブチリルアセト酢酸銀およびアセトンジカルボン酸銀からなる群から選択される１種以上であることが好ましい。
そして、これらカルボン酸銀の中でも、２−メチルアセト酢酸銀およびアセト酢酸銀は、後述する含窒素化合物（なかでもアミン化合物）との相溶性に優れ、銀インク組成物（Ａ１）の高濃度化に、特に適したものとして挙げられる。
【００６１】
銀インク組成物（Ａ１）において、β−ケトカルボン酸銀（１）の配合量は、特に限定されないが、全成分の合計配合量に対する、β−ケトカルボン酸銀（１）の配合量の割合は、１０質量％〜８０質量％であることが好ましく、１５質量％〜７０質量％であることがより好ましく、２０質量％〜６０質量％であることが特に好ましい。前記割合がこのような範囲であることで、銀インク組成物（Ａ１）の取り扱い性が向上するとともに、高純度の金属銀を容易に形成できる。
【００６２】
＜含窒素化合物＞
前記含窒素化合物は、炭素原子数２５以下のアミン化合物（以下、「アミン化合物」と略記することがある）、炭素原子数２５以下の第４級アンモニウム塩（以下、「第４級アンモニウム塩」と略記することがある）、アンモニア、炭素原子数２５以下のアミン化合物が酸と反応してなるアンモニウム塩（以下、「アミン化合物由来のアンモニウム塩」と略記することがある）、およびアンモニアが酸と反応してなるアンモニウム塩（以下、「アンモニア由来のアンモニウム塩」と略記することがある）からなる群から選択される１種以上のものである。すなわち、配合される含窒素化合物は、１種のみでよいし、２種以上でもよく、２種以上を併用する場合、その組み合わせおよび比率は、任意に選択できる。
【００６３】
［アミン化合物、第４級アンモニウム塩］
前記アミン化合物は、炭素原子数が１〜２５であり、第１級アミン、第２級アミンおよび第３級アミンのいずれでもよい。また、前記第４級アンモニウム塩は、炭素原子数が４〜２５である。前記アミン化合物および第４級アンモニウム塩は、鎖状および環状のいずれでもよい。また、アミン部位またはアンモニウム塩部位を構成する窒素原子（例えば、第１級アミンのアミノ基（−ＮＨ２）を構成する窒素原子）の数は１個でもよいし、２個以上でもよい。
【００６４】
前記第１級アミンとしては、例えば、１個以上の水素原子が置換基で置換されていてもよいモノアルキルアミン、モノアリールアミン、モノ（ヘテロアリール）アミン、ジアミン等が挙げられる。
【００６５】
前記モノアルキルアミンを構成するアルキル基は、直鎖状、分岐鎖状および環状のいずれでもよく、Ｒにおける前記アルキル基と同様のものが挙げられ、炭素原子数が１〜１９の直鎖状若しくは分岐鎖状のアルキル基、または炭素原子数が３〜７の環状のアルキル基であることが好ましい。
好ましい前記モノアルキルアミンとして、具体的には、ｎ−ブチルアミン、ｎ−へキシルアミン、ｎ−オクチルアミン、ｎ−ドデシルアミン、ｎ−オクタデシルアミン、イソブチルアミン、ｓｅｃ−ブチルアミン、ｔｅｒｔ−ブチルアミン、３−アミノペンタン、３−メチルブチルアミン、２−ヘプチルアミン（２−アミノヘプタン）、２−アミノオクタン、２−エチルヘキシルアミン、１，２−ジメチル−ｎ−プロピルアミン等が挙げられる。
【００６６】
前記モノアリールアミンを構成するアリール基としては、例えば、フェニル基、１−ナフチル基、２−ナフチル基等が挙げられ、炭素原子数が６〜１０であることが好ましい。
【００６７】
前記モノ（ヘテロアリール）アミンを構成するヘテロアリール基は、芳香族環骨格を構成する原子として、ヘテロ原子を有するものであり、前記ヘテロ原子としては、例えば、窒素原子、硫黄原子、酸素原子、ホウ素原子等が挙げられる。また、芳香族環骨格を構成する前記へテロ原子の数は特に限定されず、１個でもよいし、２個以上でもよい。２個以上である場合、これらへテロ原子は互いに同一でも異なっていてもよい。すなわち、これらへテロ原子は、全て同じでもよいし、全て異なっていてもよく、一部だけ異なっていてもよい。
前記ヘテロアリール基は、単環状および多環状のいずれでもよく、その環員数（環骨格を構成する原子の数）も特に限定されないが、３〜１２員環であることが好ましい。
【００６８】
前記ヘテロアリール基で、窒素原子を１〜４個有する単環状のものとしては、例えば、ピロリル基、ピロリニル基、イミダゾリル基、ピラゾリル基、ピリジル基、ピリミジル基、ピラジニル基、ピリダジニル基、トリアゾリル基、テトラゾリル基、ピロリジニル基、イミダゾリジニル基、ピペリジニル基、ピラゾリジニル基、ピペラジニル基等が挙げられ、３〜８員環であることが好ましく、５〜６員環であることがより好ましい。
前記ヘテロアリール基で、酸素原子を１個有する単環状のものとしては、例えば、フラニル基等が挙げられ、３〜８員環であることが好ましく、５〜６員環であることがより好ましい。
前記ヘテロアリール基で、硫黄原子を１個有する単環状のものとしては、例えば、チエニル基等が挙げられ、３〜８員環であることが好ましく、５〜６員環であることがより好ましい。
前記ヘテロアリール基で、酸素原子を１〜２個および窒素原子を１〜３個有する単環状のものとしては、例えば、オキサゾリル基、イソオキサゾリル基、オキサジアゾリル基、モルホリニル基等が挙げられ、３〜８員環であることが好ましく、５〜６員環であることがより好ましい。
前記ヘテロアリール基で、硫黄原子を１〜２個および窒素原子を１〜３個有する単環状のものとしては、例えば、チアゾリル基、チアジアゾリル基、チアゾリジニル基等が挙げられ、３〜８員環であることが好ましく、５〜６員環であることがより好ましい。
前記ヘテロアリール基で、窒素原子を１〜５個有する多環状のものとしては、例えば、インドリル基、イソインドリル基、インドリジニル基、ベンズイミダゾリル基、キノリル基、イソキノリル基、インダゾリル基、ベンゾトリアゾリル基、テトラゾロピリジル基、テトラゾロピリダジニル基、ジヒドロトリアゾロピリダジニル基等が挙げられ、７〜１２員環であることが好ましく、９〜１０員環であることがより好ましい。
前記ヘテロアリール基で、硫黄原子を１〜３個有する多環状のものとしては、例えば、ジチアナフタレニル基、ベンゾチオフェニル基等が挙げられ、７〜１２員環であることが好ましく、９〜１０員環であることがより好ましい。
前記ヘテロアリール基で、酸素原子を１〜２個および窒素原子を１〜３個有する多環状のものとしては、例えば、ベンゾオキサゾリル基、ベンゾオキサジアゾリル基等が挙げられ、７〜１２員環であることが好ましく、９〜１０員環であることがより好ましい。
前記ヘテロアリール基で、硫黄原子を１〜２個および窒素原子を１〜３個有する多環状のものとしては、例えば、ベンゾチアゾリル基、ベンゾチアジアゾリル基等が挙げられ、７〜１２員環であることが好ましく、９〜１０員環であることがより好ましい。
【００６９】
前記ジアミンは、アミノ基を２個有していればよく、２個のアミノ基の位置関係は特に限定されない。好ましい前記ジアミンとしては、例えば、前記モノアルキルアミン、モノアリールアミンまたはモノ（ヘテロアリール）アミンにおいて、アミノ基（−ＮＨ２）を構成する水素原子以外の１個の水素原子が、アミノ基で置換されたもの等が挙げられる。
前記ジアミンは炭素原子数が１〜１０であることが好ましく、より好ましいものとしては、例えば、エチレンジアミン、１，３−ジアミノプロパン、１，４−ジアミノブタン等が挙げられる。
【００７０】
前記第２級アミンとしては、例えば、１個以上の水素原子が置換基で置換されていてもよいジアルキルアミン、ジアリールアミン、ジ（ヘテロアリール）アミン等が挙げられる。
【００７１】
前記ジアルキルアミンを構成するアルキル基は、前記モノアルキルアミンを構成するアルキル基と同様であり、炭素原子数が１〜９の直鎖状若しくは分岐鎖状のアルキル基、または炭素原子数が３〜７の環状のアルキル基であることが好ましい。また、ジアルキルアミン１分子中の２個のアルキル基は、互いに同一でも異なっていてもよい。
好ましい前記ジアルキルアミンとして、具体的には、Ｎ−メチル−ｎ−ヘキシルアミン、ジイソブチルアミン、ジ（２−エチルへキシル）アミン等が挙げられる。
【００７２】
前記ジアリールアミンを構成するアリール基は、前記モノアリールアミンを構成するアリール基と同様であり、炭素原子数が６〜１０であることが好ましい。また、ジアリールアミン１分子中の２個のアリール基は、互いに同一でも異なっていてもよい。
【００７３】
前記ジ（ヘテロアリール）アミンを構成するヘテロアリール基は、前記モノ（ヘテロアリール）アミンを構成するヘテロアリール基と同様であり、６〜１２員環であることが好ましい。また、ジ（ヘテロアリール）アミン１分子中の２個のヘテロアリール基は、互いに同一でも異なっていてもよい。
【００７４】
前記第３級アミンとしては、例えば、１個以上の水素原子が置換基で置換されていてもよいトリアルキルアミン、ジアルキルモノアリールアミン等が挙げられる。
【００７５】
前記トリアルキルアミンを構成するアルキル基は、前記モノアルキルアミンを構成するアルキル基と同様であり、炭素原子数が１〜１９の直鎖状若しくは分岐鎖状のアルキル基、または炭素原子数が３〜７の環状のアルキル基であることが好ましい。また、トリアルキルアミン１分子中の３個のアルキル基は、互いに同一でも異なっていてもよい。すなわち、３個のアルキル基は、全てが同じでもよいし、全てが異なっていてもよく、一部だけが異なっていてもよい。
好ましい前記トリアルキルアミンとして、具体的には、Ｎ，Ｎ−ジメチル−ｎ−オクタデシルアミン、Ｎ，Ｎ−ジメチルシクロヘキシルアミン等が挙げられる。
【００７６】
前記ジアルキルモノアリールアミンを構成するアルキル基は、前記モノアルキルアミンを構成するアルキル基と同様であり、炭素原子数が１〜６の直鎖状若しくは分岐鎖状のアルキル基、または炭素原子数が３〜７の環状のアルキル基であることが好ましい。また、ジアルキルモノアリールアミン１分子中の２個のアルキル基は、互いに同一でも異なっていてもよい。
前記ジアルキルモノアリールアミンを構成するアリール基は、前記モノアリールアミンを構成するアリール基と同様であり、炭素原子数が６〜１０であることが好ましい。
【００７７】
本発明において、前記第４級アンモニウム塩としては、例えば、１個以上の水素原子が置換基で置換されていてもよいハロゲン化テトラアルキルアンモニウム等が挙げられる。
前記ハロゲン化テトラアルキルアンモニウムを構成するアルキル基は、前記モノアルキルアミンを構成するアルキル基と同様であり、炭素原子数が１〜１９であることが好ましい。
また、ハロゲン化テトラアルキルアンモニウム１分子中の４個のアルキル基は、互いに同一でも異なっていてもよい。すなわち、４個のアルキル基は、全てが同じでもよいし、全てが異なっていてもよく、一部だけが異なっていてもよい。
前記ハロゲン化テトラアルキルアンモニウムを構成するハロゲンとしては、例えば、フッ素、塩素、臭素、ヨウ素等が挙げられる。
好ましい前記ハロゲン化テトラアルキルアンモニウムとして、具体的には、ドデシルトリメチルアンモニウムブロミド等が挙げられる。
【００７８】
ここまでは、主に鎖状のアミン化合物および第４級有機アンモニウム塩について説明したが、前記アミン化合物および第４級アンモニウム塩は、アミン部位またはアンモニウム塩部位を構成する窒素原子が環骨格構造（複素環骨格構造）の一部であるようなヘテロ環化合物であってもよい。すなわち、前記アミン化合物は環状アミンでもよく、前記第４級アンモニウム塩は環状アンモニウム塩でもよい。この時の環（アミン部位またはアンモニウム塩部位を構成する窒素原子を含む環）構造は、単環状および多環状のいずれでもよく、その環員数（環骨格を構成する原子の数）も特に限定されず、脂肪族環および芳香族環のいずれでもよい。
環状アミンであれば、好ましいものとして、例えば、ピリジン等が挙げられる。
【００７９】
前記第１級アミン、第２級アミン、第３級アミンおよび第４級アンモニウム塩において、「置換基で置換されていてもよい水素原子」とは、アミン部位またはアンモニウム塩部位を構成する窒素原子に結合している水素原子以外の水素原子である。この時の置換基の数は特に限定されず、１個でもよいし、２個以上でもよく、前記水素原子の全てが置換基で置換されていてもよい。置換基の数が複数の場合には、これら複数個の置換基は互いに同一でも異なっていてもよい。すなわち、複数個の置換基は全て同じでもよいし、全て異なっていてもよく、一部だけが異なっていてもよい。また、置換基の位置も特に限定されない。
【００８０】
前記アミン化合物および第４級アンモニウム塩における前記置換基としては、例えば、アルキル基、アリール基、ハロゲン原子、シアノ基、ニトロ基、水酸基、トリフルオロメチル基（−ＣＦ３）等が挙げられる。ここで、ハロゲン原子としては、例えば、フッ素原子、塩素原子、臭素原子、ヨウ素原子等が挙げられる。
【００８１】
前記モノアルキルアミンを構成するアルキル基が置換基を有する場合、前記アルキル基は、置換基としてアリール基を有する、炭素原子数が１〜９の直鎖状若しくは分岐鎖状のアルキル基、または置換基として好ましくは炭素原子数が１〜５のアルキル基を有する、炭素原子数が３〜７の環状のアルキル基が好ましく、このような置換基を有するモノアルキルアミンとして、具体的には、例えば、２−フェニルエチルアミン、ベンジルアミン、２，３−ジメチルシクロヘキシルアミン等が挙げられる。
また、置換基である前記アリール基およびアルキル基は、さらに１個以上の水素原子がハロゲン原子で置換されていてもよく、このようなハロゲン原子で置換された置換基を有するモノアルキルアミンとしては、例えば、２−ブロモベンジルアミン等が挙げられる。ここで、前記ハロゲン原子としては、例えば、フッ素原子、塩素原子、臭素原子、ヨウ素原子等が挙げられる。
【００８２】
前記モノアリールアミンを構成するアリール基が置換基を有する場合、前記アリール基は、置換基としてハロゲン原子を有する、炭素原子数が６〜１０のアリール基が好ましく、このような置換基を有するモノアリールアミンとして、具体的には、ブロモフェニルアミン等が挙げられる。ここで、前記ハロゲン原子としては、例えば、フッ素原子、塩素原子、臭素原子、ヨウ素原子等が挙げられる。
【００８３】
前記ジアルキルアミンを構成するアルキル基が置換基を有する場合、前記アルキル基は、置換基として水酸基またはアリール基を有する、炭素原子数が１〜９の直鎖状若しくは分岐鎖状のアルキル基が好ましく、このような置換基を有するジアルキルアミンとして、具体的には、ジエタノールアミン、Ｎ−メチルベンジルアミン等が挙げられる。
【００８４】
前記アミン化合物は、ｎ−プロピルアミン、ｎ−ブチルアミン、ｎ−へキシルアミン、ｎ−オクチルアミン、ｎ−ドデシルアミン、ｎ−オクタデシルアミン、イソブチルアミン、ｓｅｃ−ブチルアミン、ｔｅｒｔ−ブチルアミン、３−アミノペンタン、３−メチルブチルアミン、２−ヘプチルアミン、２−アミノオクタン、２−エチルヘキシルアミン、２−フェニルエチルアミン、エチレンジアミン、１，３−ジアミノプロパン、１，４−ジアミノブタン、Ｎ−メチル−ｎ−ヘキシルアミン、ジイソブチルアミン、Ｎ−メチルベンジルアミン、ジ（２−エチルへキシル）アミン、１，２−ジメチル−ｎ−プロピルアミン、Ｎ，Ｎ−ジメチル−ｎ−オクタデシルアミンまたはＮ，Ｎ−ジメチルシクロヘキシルアミンであることが好ましい。
そして、これらアミン化合物の中でも、２−エチルヘキシルアミンは、前記カルボン酸銀との相溶性に優れ、銀インク組成物の高濃度化に特に適しており、さらに金属銀からなる層の表面粗さの低減に特に適したものとして挙げられる。
【００８５】
［アミン化合物由来のアンモニウム塩］
本発明において、前記アミン化合物由来のアンモニウム塩は、前記アミン化合物が酸と反応してなるアンモニウム塩であり、前記酸は、塩酸、硫酸、硝酸等の無機酸でもよいし、酢酸等の有機酸でもよく、酸の種類は特に限定されない。
前記アミン化合物由来のアンモニウム塩としては、例えば、ｎ−プロピルアミン塩酸塩、Ｎ−メチル−ｎ−ヘキシルアミン塩酸塩、Ｎ，Ｎ−ジメチル−ｎ−オクタデシルアミン塩酸塩等が挙げられるが、これらに限定されない。
【００８６】
［アンモニア由来のアンモニウム塩］
本発明において、前記アンモニア由来のアンモニウム塩は、アンモニアが酸と反応してなるアンモニウム塩であり、ここで酸としては、例えば、前記アミン化合物由来のアンモニウム塩の場合と同じものが挙げられる。
前記アンモニア由来のアンモニウム塩としては、例えば、塩化アンモニウム等が挙げられるが、これに限定されない。
【００８７】
本発明においては、前記アミン化合物、第４級アンモニウム塩、アミン化合物由来のアンモニウム塩およびアンモニア由来のアンモニウム塩は、それぞれ１種を単独で用いてもよいし、２種以上を併用してもよく、２種以上を併用する場合、その組み合わせおよび比率は、任意に選択できる。
そして、前記含窒素化合物としては、前記アミン化合物、第４級アンモニウム塩、アミン化合物由来のアンモニウム塩およびアンモニア由来のアンモニウム塩からなる群から選択される１種を単独で用いてもよいし、２種以上を併用してもよく、２種以上を併用する場合、その組み合わせおよび比率は、任意に選択できる。
【００８８】
銀インク組成物（Ａ１）において、前記含窒素化合物の配合量は、β−ケトカルボン酸銀（１）の配合量１モルあたり０．３モル〜１５モルであることが好ましく、０．３モル〜５モルであることがより好ましい。前記含窒素化合物の前記配合量がこのような範囲であることで、銀インク組成物（Ａ１）は安定性がより向上し、導電体（金属銀）の品質がより向上する。さらに、高温による加熱処理を行わなくても、より安定して導電体を形成できる。
【００８９】
＜還元剤＞
本発明における還元剤は、シュウ酸（ＨＯＯＣ−ＣＯＯＨ）、ヒドラジン（Ｈ２Ｎ−ＮＨ２）および下記一般式（５）で表される化合物（以下、「化合物（５）」と略記することがある）からなる群から選択される１種以上のものである。
Ｈ−Ｃ（＝Ｏ）−Ｒ２１  ・・・・（５）
（式中、Ｒ２１は、炭素原子数２０以下のアルキル基、アルコキシ基若しくはＮ，Ｎ−ジアルキルアミノ基、水酸基またはアミノ基である。）
すなわち、配合される還元剤は、１種のみでよいし、２種以上でもよく、２種以上を併用する場合、その組み合わせおよび比率は、任意に選択できる。
【００９０】
Ｒ２１における炭素原子数２０以下のアルキル基は、炭素原子数が１〜２０であり、直鎖状、分岐鎖状および環状のいずれでもよく、例えば、前記一般式（１）のＲにおける前記アルキル基と同様のもの等が挙げられる。
【００９１】
Ｒ２１における炭素原子数２０以下のアルコキシ基は、炭素原子数が１〜２０であり、例えば、Ｒ２１における前記アルキル基が酸素原子に結合してなる一価の基等が挙げられる。
【００９２】
Ｒ２１における炭素原子数２０以下のＮ，Ｎ−ジアルキルアミノ基は、炭素原子数が２〜２０であり、窒素原子に結合している２個のアルキル基は、互いに同一でも異なっていてもよく、前記アルキル基はそれぞれ炭素原子数が１〜１９である。ただし、これら２個のアルキル基の炭素原子数の合計値が２〜２０である。
窒素原子に結合している前記アルキル基は、それぞれ直鎖状、分岐鎖状および環状のいずれでもよく、例えば、炭素原子数が１〜１９である点以外は、前記一般式（１）のＲにおける前記アルキル基と同様のもの等が挙げられる。
【００９３】
前記還元剤として、ヒドラジンは、一水和物（Ｈ２Ｎ−ＮＨ２・Ｈ２Ｏ）を用いてもよい。
【００９４】
前記還元剤で好ましいものとしては、例えば、ギ酸（Ｈ−Ｃ（＝Ｏ）−ＯＨ）；ギ酸メチル（Ｈ−Ｃ（＝Ｏ）−ＯＣＨ３）、ギ酸エチル（Ｈ−Ｃ（＝Ｏ）−ＯＣＨ２ＣＨ３）、ギ酸ブチル（Ｈ−Ｃ（＝Ｏ）−Ｏ（ＣＨ２）３ＣＨ３）等のギ酸エステル；プロパナール（Ｈ−Ｃ（＝Ｏ）−ＣＨ２ＣＨ３）、ブタナール（Ｈ−Ｃ（＝Ｏ）−（ＣＨ２）２ＣＨ３）、ヘキサナール（Ｈ−Ｃ（＝Ｏ）−（ＣＨ２）４ＣＨ３）等のアルデヒド；ホルムアミド（Ｈ−Ｃ（＝Ｏ）−ＮＨ２）、Ｎ，Ｎ−ジメチルホルムアミド（Ｈ−Ｃ（＝Ｏ）−Ｎ（ＣＨ３）２）等のホルムアミド類（式「Ｈ−Ｃ（＝Ｏ）−Ｎ（−）−」で表される基を有する化合物）；シュウ酸等が挙げられる。
【００９５】
銀インク組成物（Ａ１）において、前記還元剤の配合量は、β−ケトカルボン酸銀（１）の配合量１モルあたり０．０４モル〜１．５モルであることが好ましく、０．０６モル〜１．０モルであることがより好ましい。還元剤の前記配合量がこのような範囲であることで、銀インク組成物（Ａ１）は、より容易に、より安定して導電体（金属銀）を形成できる。
【００９６】
＜アセチレンアルコール（２）＞
アセチレンアルコール（２）は、一般式（２）で表される。
【００９７】
【化２】
2018169974.tif 000004
【００９８】
式（２）中、Ｒ’およびＲ’’は、それぞれ独立に水素原子、炭素原子数１〜２０のアルキル基、または１個以上の水素原子が置換基で置換されていてもよいフェニル基である。
Ｒ’およびＲ’’における炭素原子数１〜２０のアルキル基は、直鎖状、分岐鎖状および環状のいずれでもよく、環状である場合、単環状および多環状のいずれでもよい。Ｒ’およびＲ’’における前記アルキル基としては、例えば、Ｒにおける前記アルキル基と同様のものが挙げられる。
【００９９】
Ｒ’およびＲ’’におけるフェニル基の水素原子が置換されていてもよい前記置換基としては、例えば、炭素原子数が１〜１６の飽和または不飽和の一価の脂肪族炭化水素基、該脂肪族炭化水素基が酸素原子に結合してなる一価の基、フッ素原子、塩素原子、臭素原子、水酸基、シアノ基、フェノキシ基等が挙げられ、Ｒにおけるフェニル基の水素原子が置換されていてもよい前記置換基と同様である。そして、置換基の数および位置は特に限定されず、置換基の数が複数である場合、これら複数個の置換基は互いに同一でも異なっていてもよい。
【０１００】
Ｒ’およびＲ’’は、水素原子、または炭素原子数１〜２０のアルキル基であることが好ましく、水素原子、または炭素原子数１〜１０の直鎖状若しくは分岐鎖状のアルキル基であることがより好ましい。
【０１０１】
好ましいアセチレンアルコール（２）としては、例えば、３，５−ジメチル−１−ヘキシン−３−オール、３−メチル−１−ブチン−３−オール、３−メチル−１−ペンチン−３−オール、２−プロピン−１−オール、４−エチル−１−オクチン−３−オール、３−エチル−１−ヘプチン−３−オール等が挙げられる。
【０１０２】
本発明において、アセチレンアルコール（２）は、１種を単独で用いてもよいし、２種以上を併用してもよく、２種以上を併用する場合、その組み合わせおよび比率は、任意に選択できる。
【０１０３】
銀インク組成物（Ａ１）において、アセチレンアルコール（２）の配合量は、β−ケトカルボン酸銀（１）の配合量１モルあたり０．０１モル〜０．７モルであることが好ましく、０．０２モル〜０．３モルであることがより好ましい。アセチレンアルコール（２）の前記配合量がこのような範囲であることで、銀インク組成物の安定性がより向上する。
【０１０４】
＜他の成分＞
また、銀インク組成物（Ａ１）は、本発明の効果を損なわない範囲内において、β−ケトカルボン酸銀（１）、前記含窒素化合物、前記還元剤およびアセチレンアルコール（２）以外に、さらに他の成分が配合されてなるものでもよい。
前記他の成分としては、例えば、アセチレンアルコール（２）以外のアルコール（以下、「他のアルコール」と略記することがある）、アセチレンアルコール（２）および前記他のアルコール以外の溶媒等が挙げられる。
【０１０５】
本発明においては、前記他の成分は、１種を単独で用いてもよいし、２種以上を併用してもよく、２種以上を併用する場合、その組み合わせおよび比率は、任意に選択できる。
【０１０６】
銀インク組成物（Ａ１）において、前記他のアルコールおよび溶媒以外の成分の配合量は、この成分の種類に応じて適宜選択すればよく、特に限定されない。
なかでも、銀インク組成物（Ａ１）において、全成分の総配合量に対する、前記他のアルコールおよび溶媒以外の成分の配合量の割合は、１０質量％以下であることが好ましく、５質量％以下であることがより好ましい。また、銀インク組成物（Ａ１）において、全成分の総配合量に対する、前記他のアルコールおよび溶媒以外の成分の配合量の割合の下限値は、特に限定されず、例えば、０質量％であってもよい。
【０１０７】
［他のアルコール］
前記他のアルコールは、アセチレンアルコール（２）以外のアルコールであれば特に限定されない。
ただし、前記他のアルコールは、常温で液状であるものが好ましい。なお、本明細書において、「常温」とは、特に冷やしたり、熱したりしない温度、すなわち平常の温度を意味し、例えば、１５℃〜３０℃の温度等が挙げられる。
【０１０８】
前記他のアルコールとして、より具体的には、例えば、アセチレンアルコール（２）以外のアセチレンアルコール、アセチレンアルコール（２）およびそれ以外のアルコール等が挙げられる。
【０１０９】
（アセチレンアルコール（２）以外のアセチレンアルコール）
アセチレンアルコール（２）以外のアセチレンアルコールは、前記一般式（２）で表されない、炭素原子間の三重結合（Ｃ≡Ｃ）を有するアルコールであれば特に限定されない。
アセチレンアルコール（２）以外のアセチレンアルコールは、直鎖状、分岐鎖状および環状のいずれでもよく、環状である場合、単環状および多環状のいずれでもよいが、直鎖状または分岐鎖状であることが好ましい。
【０１１０】
（アセチレンアルコール（２）およびそれ以外のアルコール）
アセチレンアルコール（２）およびそれ以外のアルコールは、炭素原子間の三重結合（Ｃ≡Ｃ）を有しないアルコールであれば特に限定されず、例えば、一価アルコールおよび二価以上の多価アルコールのいずれでもよく、飽和アルコールおよび不飽和アルコールのいずれでもよく、不飽和アルコールである場合には、脂肪族アルコール（芳香族環式基を有しないアルコール）および芳香族アルコール（芳香族環式基を有するアルコール）のいずれでもよい。
アセチレンアルコール（２）およびそれ以外のアルコールは、直鎖状、分岐鎖状および環状のいずれでもよく、環状である場合、単環状および多環状のいずれでもよい。
【０１１１】
アセチレンアルコール（２）およびそれ以外のアルコールとして、より具体的には、例えば、メタノール、エタノール、１−プロパノール、２−プロパノール、１−ブタノール、２−ブタノール、２−メチル−１−プロパノール、２−メチル−２−プロパノール、１−ペンタノール、ヘキサノール、ヘプタノール等の一価アルコール；エチレングリコール、プロピレングリコール等の二価アルコール等が挙げられる。
【０１１２】
アセチレンアルコール（２）およびそれ以外のアルコールは、炭素原子数が１〜７であることが好ましい。
また、アセチレンアルコール（２）およびそれ以外のアルコールは、直鎖状または分岐鎖状であることが好ましい。
【０１１３】
銀インク組成物（Ａ１）が、前記他のアルコールが配合されてなるものである場合、銀インク組成物（Ａ１）において、前記他のアルコールの配合量は、特に限定されない。
なかでも、銀インク組成物（Ａ１）において、アセチレンアルコール（２）の配合量に対する、前記他のアルコールの配合量の割合は、１質量％〜１０質量％であることが好ましく、１質量％〜５質量％であることがより好ましい。前記割合が前記下限値以上であることで、前記他のアルコールを用いたことによる効果がより顕著に得られる。また、前記割合が前記上限値以下であることで、本発明の効果がより顕著に得られる。
【０１１４】
［溶媒］
前記溶媒は、アセチレンアルコール（２）および前記他のアルコール以外のもの（水酸基を有しないもの）であれば、特に限定されない。
ただし、前記溶媒は、常温で液状であるものが好ましい。
【０１１５】
前記溶媒としては、例えば、トルエン、ｏ−キシレン、ｍ−キシレン、ｐ−キシレン等の芳香族炭化水素；ペンタン、ヘキサン、シクロヘキサン、ヘプタン、オクタン、シクロオクタン、ノナン、デカン、ウンデカン、ドデカン、トリデカン、テトラデカン、ペンタデカン、デカヒドロナフタレン等の脂肪族炭化水素；ジクロロメタン、クロロホルム等のハロゲン化炭化水素；酢酸エチル、グルタル酸モノメチル、グルタル酸ジメチル等のエステル；ジエチルエーテル、テトラヒドロフラン（ＴＨＦ）、１，２−ジメトキシエタン（ジメチルセロソルブ）等のエーテル；アセトン、メチルエチルケトン（ＭＥＫ）、シクロヘキサノン等のケトン；アセトニトリル等のニトリル；Ｎ，Ｎ−ジメチルホルムアミド（ＤＭＦ）、Ｎ，Ｎ−ジメチルアセトアミド等のアミド等が挙げられる。
【０１１６】
銀インク組成物（Ａ１）が、前記溶媒が配合されてなるものである場合、銀インク組成物（Ａ１）において、前記溶媒の配合量は、特に限定されない。
なかでも、銀インク組成物（Ａ１）において、前記溶媒の配合量は、β−ケトカルボン酸銀（１）の配合量１モルあたり０．５モル〜５モルであることが好ましく、０．５モル〜３．５モルであることがより好ましく、０．５モル〜２モルであることが特に好ましい。前記割合が前記下限値以上であることで、前記溶媒を用いたことによる効果がより顕著に得られる。
また、前記割合が前記上限値以下であることで、本発明の効果がより顕著に得られる。
【０１１７】
銀インク組成物（Ａ１）は、配合成分が全て溶解していてもよいし、一部または全ての成分が溶解せずに分散した状態であってもよいが、配合成分が全て溶解していることが好ましく、溶解していない成分は均一に分散していることが好ましい。
【０１１８】
銀インク組成物（Ａ１）は、β−ケトカルボン酸銀（１）、前記含窒素化合物、前記還元剤、アセチレンアルコール（２）、および必要に応じて前記他の成分を配合することで得られる。各成分の配合後は、得られたものをそのまま銀インク組成物（Ａ１）としてもよいし、必要に応じて引き続き公知の精製操作を行って得られたものを銀インク組成物（Ａ１）としてもよい。上記の各成分の配合時においては、導電性を阻害する不純物が生成しないか、またはこのような不純物の生成量を極めて少量に抑制できるため、精製操作を行っていない銀インク組成物（Ａ１）を用いても、十分な導電性を有する導電体（金属銀）が得られる。
【０１１９】
各成分の配合時には、全ての成分を添加してからこれらを混合してもよいし、一部の成分を順次添加しながら混合してもよく、全ての成分を順次添加しながら混合してもよい。
混合方法は特に限定されず、撹拌子または撹拌翼等を回転させて混合する方法；ミキサー、三本ロール、ニーダーまたはビーズミル等を使用して混合する方法；超音波を加えて混合する方法等、公知の方法から適宜選択すればよい。
銀インク組成物（Ａ１）において、溶解していない成分を均一に分散させる場合には、例えば、上記の三本ロール、ニーダーまたはビーズミル等を用いて分散させる方法を適用するのが好ましい。
【０１２０】
配合時の温度は、各配合成分が劣化しない限り特に限定されない。例えば、銀インク組成物（Ａ１）において、配合時の温度は、−５℃〜６０℃であることが好ましい。そして、配合時の温度は、配合成分の種類および量に応じて、配合して得られた混合物が撹拌し易い粘度となるように、適宜調節するとよい。
また、配合時間も、各配合成分が劣化しない限り特に限定されない。銀インク組成物（Ａ１）において、配合時間は１０分〜３６時間であることが好ましい。
【０１２１】
銀インク組成物（Ａ１）の製造時における、β−ケトカルボン酸銀（１）、前記含窒素化合物、前記還元剤、アセチレンアルコール（２）、および前記他の成分の配合方法並びに配合順序は、特に限定されない。例えば、これらの成分はいずれも、全量を一括添加してもよいし、分割添加してもよい。そして、一括添加および分割添加のいずれの場合でも、各配合成分の添加順序は、特に限定されない。また、銀インク組成物（Ａ１）の製造時には、２種以上の配合成分を同時に添加してもよい。
【０１２２】
図１に示すように、実施形態の透明導電性基板１０では、中央線αは直線であるが、中央線αは直線でなくてもよい。例えば、中央線αは、図３に示すように曲線であってもよいし、図４に示すように複数の屈曲部を有する折れ線状（ジグザグ状）であってもよい。
【０１２３】
また、図１に示す透明導電性基板１０では、導電性細線３０は中央線αを対称軸とする線対称形であるが、導電性細線３０は、非線対称形であってもよい。
【０１２４】
接着層４０は、フィルム状またはシート状であることが好ましい。接着層４０は、光透過性を有する。接着層４０の厚さ方向の可視光（波長３８０ｎｍ〜７５０ｎｍ）の透過率は、可視光の全波長範囲において、８５％以上であることが好ましく、８６％以上であることがより好ましい。
【０１２５】
接着層４０の材質としては、例えば、アクリル系樹脂、シリコン系樹脂等が挙げられる。
【０１２６】
接着層４０の厚さは、２５μｍ〜２００μｍであることが好ましく、２５μｍ〜１００μｍであることがより好ましい。
【０１２７】
第二の透明基材５０としては、第一の透明基材２０と同様のものが用いられる。第二の透明基材５０における指を接触する側には、耐指紋（アンチフィンガー）、反射防止（アンチリフレクション、飛散防止等の表面処理を施してもよい。
【０１２８】
本実施形態の透明導電性基板１０によれば、導電性細線３０の線幅の平均値が５．２μｍ以下、隣り合う導電性細線３０間の間隔が、導電性細線３０の線幅の平均値の２４倍以上、導電性細線３０の線幅の最大値と最小値の差が１．３μｍ以下であるため、導電パターンをなす導電性細線３０が観察者に視認されることを抑制し、透過率が高い透明導電性基板１０を提供することができる。
【実施例】
【０１２９】
以下、実施例および比較例により本発明をさらに具体的に説明するが、本発明は以下の実施例に限定されるものではない。
【０１３０】
［実施例１］
（銀インク組成物の製造）
ビーカー中に２−エチルヘキシルアミン（後述する２−メチルアセト酢酸銀に対して１．４５倍モル量）と、ｎ−ヘキサン（後述する２−メチルアセト酢酸銀に対して１．６３倍モル量）と、をこの順に加えて、メカニカルスターラーを回転させて撹拌しながら、液温が５０℃以下となるように、ビーカー中に２−メチルアセト酢酸銀を添加した。
２−メチルアセト酢酸銀の添加終了後、同様の状態を維持したまま、ビーカー中にシリンジポンプを用いて、ギ酸（２−メチルアセト酢酸銀に対して０．５倍モル量）を１０分かけて滴下し、ギ酸の滴下終了後、さらにそのままの状態で１．５時間撹拌した。
次いで、３，５−ジメチル−１−ヘキシン−３−オール（以下、「ＤＭＨＯ」と略記することがある）（２−メチルアセト酢酸銀に対して０．０３２倍モル量）および４−エチル−１−オクチン−３−オール（以下、「ＥＯＯ」と略記することがある）（２−メチルアセト酢酸銀に対して０．００４倍モル量）の混合物をビーカー中に添加し、添加終了後、さらにそのままの状態で５分撹拌することにより、銀インク組成物を得た。
なお、ＤＭＨＯとしては、エアープロダクツジャパン社製「サーフィノール６１」を用い、ＥＯＯとしては、東京化成工業社製のものを用いた。
【０１３１】
（透明導電性基板の製造）
図１に示すように、ポリカーボネート製の第一の透明基材２０（厚さ０．４ｍｍ）の一方の主面２０ａに、グラビアオフセット印刷法により、上記で得られた銀インク組成物を塗工して、導電性細線３０の印刷パターンを形成した。
なお、導電性細線３０の印刷パターンは、図１に示すように導電性細線３０が並列に形成されている部分（引出線）と、図２に示すように導電性細線３０がメッシュ構造をなすように形成されている部分（メッシュ線）とを有する。
【０１３２】
印刷方法の詳細は以下のとおりである。
印刷に用いた凹版は、金属製でその表面に導電性薄膜の型となる溝（開口幅は１０．７μｍ、深さは１．６μｍ）を有する。オフセットロールとしては、金属製の筒体の表面がシリコーン樹脂製のブランケット材で被覆されたものを用いた。
この版に銀インク組成物を供給し、ドクターブレードを用いてドクタリングを行うことによって版の溝に銀インク組成物を充填させた。余剰の金属インク組成物は除去した。
前記版から転写材（ブランケット）へ前記銀インク組成物を転写し、転写材を乾燥し、導電性の被膜を形成した。
転写した銀インク組成物の乾燥方法は二段階で行った。一段階目の加熱処理では、金属銀の形成ではなく銀インク組成物の乾燥を主に行い、二段階目の加熱処理で、金属銀の形成を最後まで行う。一段階目の加熱処理においては、熱風を用い、加熱温度は１２０℃、加熱時間は１０分間とした。二段階目の加熱処理においては、加熱水蒸気にて加湿処理した。加熱温度は１２０℃、加熱時間は１０分間とした。加湿条件下での加熱処理における相対湿度は３０〜９０％とした。
なお、「加湿」とは、特に断りのない限り、湿度を人為的に増大させることを意味し、好ましくは相対湿度を５％以上とすることである。加熱処理時には、処理温度が高いことによって、処理環境での湿度が極めて低くなるため、５％という相対湿度は、明らかに人為的に増大されたものであるといえる。
【０１３３】
印刷パターンを形成した後、第一の透明基材２０における導電性細線３０が形成された面側に、接着層４０としての樹脂接着フィルム（厚さ０．０５μｍ、商品名：８１７ＣＬ、スリーエムジャパン社製）を、圧着ローラを用いて貼付した。
さらに、その樹脂接着フィルムの上に光学処理を施した、第二の透明基材５０としてのＰＥＴ基材（厚さ０．２５μｍ、商品名：９ＨＰＥＴ、ＭＣＫ社製）を貼付し、タッチパネルセンサー（透明導電性基板１０）を作製した。
【０１３４】
（評価）
（１） 導電性細線の線幅の測定
得られた透明導電性基板１０について、キーエンス社製のレーザ顕微鏡（商品名：ＶＫ−Ｘ１００）を用いて、導電性細線３０の線幅を測定した。
導電性細線３０の線幅の測定値に基づいて、複数の導電性細線３０の線幅の最大値と最小値の差を算出した。
導電性細線３０の線幅の測定値に基づいて、導電性細線３０の線幅の平均値を算出した。
結果を表１に示す。
【０１３５】
（２）透過率の測定
得られた透明導電性基板１０について、ＪＩＳ  Ｋ７３６１−１に準拠して、ヘーズメーター（商品名：ＮＤＨ７０００ＳＰ、日本電色工業社製）を用いて、全光線透過率を測定した。
全光線透過率の測定は、ポリカーボネート製の第一の透明基材２０における導電性細線３０が形成された一方の主面２０ａとは反対側の他方の主面２０ｂから光を照射することにより行った。
図５に示す、９点（丸く破線で示す点１０１〜１０９）における全光線透過率を測定し、その平均値を透明導電性基板１０の全光線透過率とした。
結果を表１に示す。
【０１３６】
（３）導電性細線の骨見え性の評価
得られた透明導電性基板１０について、目視により、導電性細線の骨見え性を評価した。導電性細線が視認できない場合は骨見え性が「○」、導電性細線が視認できる場合は骨見え性が「×」と評価した。結果を表１に示す。
【０１３７】
［実施例２］
表面に導電性薄膜の型となる溝（開口幅は１１．３μｍ、深さは２．３μｍ）を有する凹版を用いたこと以外は実施例１と同様にして、実施例２の透明導電性基板を得た。
得られた透明導電性基板について、実施例１と同様にして、導電性細線の線幅の測定、透過率の測定および導電性細線の骨見え性の評価を行った。結果を表１に示す。
【０１３８】
［実施例３］
表面に導電性薄膜の型となる溝（開口幅は１２．０μｍ、深さは２．２μｍ）を有する凹版を用いたこと以外は実施例１と同様にして、実施例３の透明導電性基板を得た。
得られた透明導電性基板について、実施例１と同様にして、導電性細線の線幅の測定、透過率の測定および導電性細線の骨見え性の評価を行った。結果を表１に示す。
【０１３９】
［実施例４］
表面に導電性薄膜の型となる溝（開口幅は１２．５μｍ、深さは２．３μｍ）を有する凹版を用いたこと以外は実施例１と同様にして、実施例４の透明導電性基板を得た。
得られた透明導電性基板について、実施例１と同様にして、導電性細線の線幅の測定、透過率の測定および導電性細線の骨見え性の評価を行った。結果を表１に示す。
【０１４０】
［比較例１］
表面に導電性薄膜の型となる溝（開口幅は１１．３μｍ〜１２．６μｍ、深さは２．３μｍ）を有する凹版を用いたこと以外は実施例１と同様にして、比較例１の透明導電性基板を得た。
得られた透明導電性基板について、実施例１と同様にして、導電性細線の線幅の測定、透過率の測定および導電性細線の骨見え性の評価を行った。結果を表１に示す。
【０１４１】
［比較例２］
表面に導電性薄膜の型となる溝（開口幅は１１．６μｍ、深さは４．０μｍ）を有する凹版を用いたこと以外は実施例１と同様にして、比較例２の透明導電性基板を得た。
得られた透明導電性基板について、実施例１と同様にして、導電性細線の線幅の測定、透過率の測定および導電性細線の骨見え性の評価を行った。結果を表１に示す。
【０１４２】
［比較例３］
表面に導電性薄膜の型となる溝（開口幅は１５．７μｍ、深さは２．９μｍ）を有する凹版を用いたこと以外は実施例１と同様にして、比較例３の透明導電性基板を得た。
得られた透明導電性基板について、実施例１と同様にして、導電性細線の線幅の測定、透過率の測定および導電性細線の骨見え性の評価を行った。結果を表１に示す。
【０１４３】
［参考例１］
樹脂接着フィルムの上に、ＰＥＴ基材（厚さ０．２５μｍ、商品名：Ｓ１０、東レ社製）を貼付したこと以外は実施例１と同様にして、参考例１の透明導電性基板を得た。
得られた透明導電性基板について、実施例１と同様にして、導電性細線の線幅の測定、透過率の測定および導電性細線の骨見え性の評価を行った。結果を表１に示す。
【０１４４】
【表１】
2018169974.tif 000005
【０１４５】
表１の結果から、実施例の透明導電性基板は、全光線透過率が８５％以上であるとともに、導電性細線の骨見え性にも優れることが分かった。
【産業上の利用可能性】
【０１４６】
本発明は、タッチパネル等の各種電子機器等に利用可能である。
【符号の説明】
【０１４７】
１０・・・透明導電性基板、２０・・・第一の透明基材、３０・・・導電性細線、４０・・・接着層、５０・・・第二の透明基材。
【図１】
2018169974.tif 000006
【図２】
2018169974.tif 000007
【図３】
2018169974.tif 000008
【図４】
2018169974.tif 000009
【図５】
2018169974.tif 000010